СПОСОБ ОБРАБОТКИ КАТАЛИТИЧЕСКИ АКТИВНЫХ ФОРМОВАННЫХ ИЗДЕЛИЙ И КАТАЛИТИЧЕСКИ АКТИВНЫЕ ФОРМОВАННЫЕ ИЗДЕЛИЯ С ПОВЫШЕННОЙ МЕХАНИЧЕСКОЙ ПРОЧНОСТЬЮ

1. Способ обработки каталитически активных формованных изделий, включающий в себя следующие стадии процесса:
a) подготовку окончательно приготовленных каталитически активных формованных изделий,
b) пропитку этих окончательно приготовленных каталитически активных формованных изделий пептизирующим вспомогательным средством в количестве жидкости, которое не превышает теоретическое влагопоглощение этих каталитически активных формованных изделий,
c) термическую обработку пропитанных каталитически активных формованных изделий при температуре от 50°С до 250°С и
d) прокаливание этих термически обработанных каталитически активных формованных изделий при температуре от 250°С до 600°С.
2. Способ по п. 1, причем в качестве пептизирующего вспомогательного средства используют раствор аммиака или раствор азотной кислоты, в частности водный раствор аммиака или водный раствор азотной кислоты.
3. Способ по п. 1, причем после стадии процесса b) проводят стадию процесса bb) предоставление возможности воздействия пептизирующего вспомогательного средства на протяжении времени до 10 часов.
4. Способ по п. 1, причем термическую обработку на стадии процесса с) проводят при нормальном давлении или в вакууме, предпочтительно от 0,1 до 0,9 бар, и/или в неподвижном или в перемешиваемом насыпанном слое каталитически активных формованных изделий.
5. Способ по п. 1, причем прокаливание на стадии процесса d) проводят в неподвижном или в перемешиваемом насыпанном слое каталитически активных формованных изделий.
6. Способ по п. 1, причем в качестве каталитически активных формованных изделий используют экструдаты, и/или таблетки, и/или грануляты.
7. Способ по п. 1, причем в качестве катализатора для каталитически активных формованных изделий используют гетерогенные катализаторы.
2
2
2
3
3
4
2
8. Способ по одному из пп. 1-7, причем катализатор выбирают из цеолитов, в частности бор-бета-цеолитов, NiO/CoO/CuO/ZrO, TiO, CuO/AlO или CoO/SiO.
9. Каталитически активные формованные изделия, которые получают по способу по одному из пп. 1-8.
10. Каталитически активные формованные изделия по п. 9, причем эти каталитически активные формованные изделия по сравнению с использованными окончательно приготовленными каталитически активными формованными изделиями обладают твердостью на разрезание и/или боковой прочностью на раздавливание, повышенными на величину от 1,4 до 3,0 раз.
11. Каталитически активные формованные изделия по п. 9 или 10, причем катализатор представляет собой бор-бета-цеолит, а каталитически активные формованные изделия имеют среднюю твердость на разрезание по меньшей мере 105 Н.
12. Применение каталитически активных формованных изделий по одному из пп. 9-11 для получения аминов.
13. Применение каталитически активных формованных изделий по одному из пп. 9-11 в реакторах с неподвижным слоем или реакторах с псевдоожиженным слоем.
14. Химический способ синтеза, который проводят в присутствии каталитически активного формованного изделия по одному из пп. 9-11.
15. Химический способ синтеза по п. 14, причем в случае этого синтеза речь идет о получении аминов в результате взаимодействия аммиака или первичных или вторичных аминов с олефинами при повышенных температурах и давлениях.
16. Химический способ синтеза по п. 14, причем в случае этого синтеза речь идет о взаимодействии ненасыщенных углеводородов, спиртов, карбонильных соединений, нитросоединений или нитрилов с водородом и/или аммиаком.